(57)【要約】      （修正有）【課題】遮熱部材下端面と原料融液面との間の距離を安定してより正確に測定することのできる遮熱部材下端面と原料融液面との間の距離の測定方法を提供する。【解決手段】チョクラルスキー法によりルツボ内の原料融液４に磁場を印加しながらシリコン単結晶を引上げる際に、原料融液面上方に位置する遮熱部材１４の下端に基準反射体１８を設け、遮熱部材１４の下端面と原料融液面との間の距離を測定する方法であって、遮熱部材下端面と原料融液面との間の距離Ａを実測し、基準反射体１８の原料融液面に反射した鏡像の位置Ｒ１を定点観測機１９で観測した後、シリコン単結晶引上げ中に、鏡像の移動距離Ｂを定点観測機１９で測定し、実測値Ａと鏡像の移動距離Ｂから遮熱部材下端面と原料融液面との間の距離を算出する。【選択図】図１
2008195545.tif 000002
【特許請求の範囲】
【請求項１】
チョクラルスキー法によりルツボ内の原料融液に磁場を印加しながらシリコン単結晶を引上げる際に、原料融液面上方に位置する遮熱部材下端に基準反射体を設け、遮熱部材下端面と原料融液面との間の距離を測定する方法であって、少なくとも、
前記遮熱部材下端面と前記原料融液面との間の距離を実測し、前記基準反射体の原料融液面に反射した鏡像の位置を定点観測機で観測した後、
前記シリコン単結晶引上げ中に、前記鏡像の移動距離を前記定点観測機で測定し、前記実測値と前記鏡像の移動距離から前記遮熱部材下端面と前記原料融液面との間の距離を算出することを特徴とする遮熱部材下端面と原料融液面との間の距離の測定方法。
【請求項２】
前記基準反射体として、高純度の石英、シリコン、及び炭素のいずれかからなるものを使用することを特徴とする請求項１に記載の遮熱部材下端面と原料融液面との間の距離の測定方法。
【請求項３】
前記基準反射体として、高純度の白色石英又は、高純度透明石英の表面を白色化したものを使用することを特徴とする請求項１に記載の遮熱部材下端面と原料融液面との間の距離の測定方法。
【請求項４】
前記遮熱部材下端面と前記原料融液面との間の距離を実測する際、前記基準反射体より長く、長さがわかっている突起物を前記遮熱部材下端に設け、前記ルツボを上昇させて前記突起物を前記原料融液面に接触させて、前記遮熱部材下端面と前記原料融液面との間の距離を実測することを特徴とする請求項１乃至請求項３のいずれか１項に記載の遮熱部材下端面と原料融液面との間の距離の測定方法。
【請求項５】
前記突起物として、石英、シリコン、及び炭素のいずれかからなるものを使用することを特徴とする請求項４に記載の遮熱部材下端面と原料融液面との間の距離の測定方法。
【請求項６】
前記遮熱部材下端面と前記原料融液面との間の距離を実測する際、前記原料融液の上方に配置されてある基準位置検出器で、前記シリコン単結晶を成長させるための種結晶の下端を検出して基準位置とし、その後、前記種結晶の下端を、前記基準反射体下端と前記原料融液面との間に下降させ、前記ルツボを上昇させて前記種結晶下端と前記原料融液面を接触させて、該接触位置から前記基準位置の距離と前記遮熱部材下端面から前記基準位置の距離によって前記遮熱部材下端面と前記原料融液面との間の距離を実測することを特徴とする請求項１乃至請求項３のいずれか１項に記載の遮熱部材下端面と原料融液面との間の距離の測定方法。
【請求項７】
前記印加する磁場の中心磁場強度を３００Ｇ〜７０００Ｇの水平磁場とすることを特徴とする請求項１乃至請求項６のいずれか１項に記載の遮熱部材下端面と原料融液面との間の距離の測定方法。
【請求項８】
請求項１乃至請求項７のいずれかに記載の遮熱部材下端面と原料融液面との間の距離の測定方法により測定した遮熱部材下端面と原料融液面との間の距離を、前記シリコン単結晶の引き上げ中にフィードバックし、前記遮熱部材下端面と前記原料融液面との間の距離が設定値となるように前記ルツボ又は前記遮熱部材を移動させることを特徴とする遮熱部材下端面と原料融液面との間の距離の制御方法。
【請求項９】
請求項８に記載の遮熱部材下端面と原料融液面との間の距離の制御方法により、前記遮熱部材下端面と前記原料融液面との距離を制御し、シリコン単結晶を製造することを特徴とするシリコン単結晶の製造方法。
【請求項１０】
請求項９に記載のシリコン単結晶の製造方法であって、前記製造されるシリコン単結晶は、径方向において全面無欠陥のものとすることを特徴とするシリコン単結晶の製造方法。
【発明の詳細な説明】
【技術分野】
【０００１】
本発明は、チョクラルスキー法によりルツボ内の原料融液からシリコン単結晶を引上げる際に、原料融液面上方に配置した遮熱部材下端面と原料融液面との間の距離の測定方法、及びその距離の制御方法に関する。
【背景技術】
【０００２】
半導体素子の製造に用いられるシリコン単結晶の製造方法として、石英ルツボ内の原料融液からシリコン単結晶を成長させつつ引上げるチョクラルスキー法（ＣＺ法）が広く実施されている。ＣＺ法では、不活性ガス雰囲気下で石英ルツボ内の原料融液（シリコン融液）に種結晶を浸し、該石英ルツボ及び種結晶を回転させながら引上げることにより所望直径のシリコン単結晶を育成する。
【０００３】
近年、半導体素子の高集積化とそれに伴う微細化の進展によりシリコンウェーハ内の成長欠陥（ｇｒｏｗｎ−ｉｎ欠陥）が問題となっている。結晶欠陥は、半導体素子の特性を劣化させる要因となるものであり、素子の微細化の進展にともない、その影響が一層大きくなっている。そのような成長欠陥としてはＣＺ法によるシリコン単結晶中に空孔の凝集体である八面体のボイド状欠陥（非特許文献１）や格子間シリコンの凝集体として形成される転位クラスター（非特許文献２）などが知られている。
【０００４】
これらの成長欠陥は成長界面における結晶の温度勾配とシリコン単結晶の成長速度によりその導入量（非特許文献３）が決まることが示されている。このことを利用した低欠陥シリコン単結晶の製造方法について、例えば特許文献１ではシリコン単結晶の成長速度を遅くすることが開示されており、特許文献２ではシリコン単結晶の固相／液相における境界領域の温度勾配にほぼ比例する最大引上げ速度を超えない速度でシリコン単結晶を引上げることが開示されている。さらに結晶成長中の温度勾配（Ｇ）と成長速度（Ｖ）に着目した改善ＣＺ法（非特許文献４）などが報告されており、結晶温度勾配を高精度に制御することが必要である。
【０００５】
これらの方法では、結晶温度勾配の制御のために、融液面上方に育成するシリコン単結晶の周囲に円筒、もしくは逆円錐型の輻射熱を遮断する構造（遮熱部材）を設けることが行われている。これにより、結晶の高温時の結晶温度勾配を高めることができるので、無欠陥結晶を高速で得られる利点がある。しかしながら、結晶温度勾配を正確に制御するためには、原料融液面と原料融液面上方に位置する遮熱部材下端面との間の距離（以下、ＤＰＭと呼ぶこともある）を極めて精度よく所定の距離になるように制御する必要がある。しかしながら、従来までの方法では、ＤＰＭを精度よく所定の距離になるように制御することは困難であった。
【０００６】
また、結晶直径の大型化に伴い、融液面位置は、石英ルツボの重量（肉厚のバラツキ）、操業中の変形、膨張等により大きく変化し、融液面位置が結晶成長バッチ毎に変化してしまうという問題が生じている。このため、融液面と遮熱部材との間隔を精度よく所定の間隔になるように制御することが益々困難となっている。
【０００７】
これらの改善のために、例えば特許文献３では、ＣＺ炉内に基準反射体を配置し、該基準反射体の実像と融液面に反射した基準反射体の鏡像の相対距離を測定することにより、基準反射体と融液面の距離を測定することが提案されている。これは、この測定結果に基づき、融液面と遮熱部材との間隔を精度良く所定の間隔になるように制御するというものである。
さらに、特許文献４には、基準反射体の鏡像の安定性を得るためにルツボ回転による原料融液の湾曲を考慮する方法が示されている。
【０００８】
これらの方法では、基準反射体の実像と基準反射体の鏡像の画像を光学式カメラなどの検出手段で捉え、該捉えた基準反射体の実像と鏡像の明暗を、一定の閾値（２値化レベルの閾値）を決めて２つのレベルに量子化（２値化処理）する。すなわち、２値化レベルの閾値より明るい所、暗い所で区別する。そして、そのエッジの位置が何処にあるのかを計測し、その計測値を換算することで実像と鏡像の距離を測定している。
【０００９】
ところが、結晶成長工程の時間経過に伴い、融液面に反射した基準反射体の鏡像の明るさが変化し、２値化処理する前の光学式カメラの検出値が変動したり、あるいは、ＣＺ炉内の構造部品に付着した湯飛び等の基準反射体の鏡像とは異なるノイズを検出したりするなど、基準反射体と融液面との距離を安定して正確に測定できないという問題があった。
【００１０】
一方、例えば、口径８００ｍｍ以上の石英ルツボに原料融液を収容し、直径３００ｍｍ以上のシリコン単結晶を磁場を印加しないで製造する場合に、融液面が振動し、正確な融液面の位置を安定して検出することができないという問題もあった。この場合も、基準反射体と融液面との相対距離を安定して正確に測定することができない。
そして、基準反射体と融液面との相対距離の測定結果が不正確であると、融液面と遮熱部材との間隔を精度よく所定の間隔になるように制御することができない。その結果、所望品質のシリコン単結晶を生産性良く製造できなくなる。
【００１１】
【特許文献１】特開平６−５６５８８号公報
【特許文献２】特開平７−２５７９９１号公報
【特許文献３】特開平６−１１６０８３号公報
【特許文献４】特開２００１−３４２０９５号公報
【非特許文献１】Analysis of side-wall structure of grown-in twin-type octahedral defects in Czochralski silicon, Jpn. J.Appl. Phys.  Vol.37(1998)p-p.1667-1670
【非特許文献２】Evaluation of microdefects in as-grown silicon crystals, Mat. Res. Soc. Symp. Proc. Vol.262(1992) p-p51-56
【非特許文献３】The mechanism of swirl defects formation in silicon, Journal of Crystal growth,1982,p-p625-643
【非特許文献４】日本結晶成長学会  vol.25  No.5，１９９８
【発明の開示】
【発明が解決しようとする課題】
【００１２】
本発明は、このような問題点に鑑みてなされたもので、遮熱部材下端面と原料融液面との間の距離を安定してより正確に測定することのできる遮熱部材下端面と原料融液面との間の距離の測定方法を提供し、さらにこの測定方法をシリコン単結晶製造に用いることで、精度良く無欠陥領域の高品質なシリコン単結晶を製造することを目的とする。
【課題を解決するための手段】
【００１３】
上記目的を達成するため、本発明は、チョクラルスキー法によりルツボ内の原料融液に磁場を印加しながらシリコン単結晶を引上げる際に、原料融液面上方に位置する遮熱部材下端に基準反射体を設け、遮熱部材下端面と原料融液面との間の距離を測定する方法であって、少なくとも、
前記遮熱部材下端面と前記原料融液面との間の距離を実測し、前記基準反射体の原料融液面に反射した鏡像の位置を定点観測機で観測した後、
前記シリコン単結晶引上げ中に、前記鏡像の移動距離を前記定点観測機で測定し、前記実測値と前記鏡像の移動距離から前記遮熱部材下端面と前記原料融液面との間の距離を算出することを特徴とする遮熱部材下端面と原料融液面との間の距離の測定方法を提供する（請求項１）。
【００１４】
このように本発明では、シリコン単結晶の引上げを、磁場を印加しながら行う。これにより、原料融液の対流が抑制され、原料融液表面の波立ちが抑えられるため、シリコン単結晶引き上げ中でも融液面が鏡面状となり、基準反射体の鏡像を観測し易く、遮熱部材下端面と原料融液面との間の距離を安定して正確に測定することができる。
【００１５】
また本発明は、まず機械的な方法等を用いて遮熱部材下端面と原料融液面との間の距離を実測した後、基準反射体の原料融液面に反射した鏡像の位置を定点観測機で観測し、その後シリコン単結晶引上げ中に、鏡像の移動距離を定点観測機で測定し、実測値と鏡像の移動距離から引上げ中の遮熱部材下端面と原料融液面との間の距離を算出することにより、画像観測による測定範囲がより限定されるため、観測による誤差が小さくなり、シリコン単結晶引上げ中に、精度良く正確に遮熱部材下端面と原料融液面との間の距離を測定することができる。
【００１６】
尚、ここで、本発明における「基準反射体」とは、遮熱部材の下端にあって原料融液面に鏡像を反射させ、この鏡像を観測することで、遮熱部材下端面と原料融液面との距離を算出し、原料融液面の位置を制御できるものである。
【００１７】
このとき、前記基準反射体として、高純度の石英、シリコン、及び炭素のいずれかからなるものを使用することが好ましい（請求項２）。
このように、遮熱部材下端に取り付けた基準反射体として、高純度の石英、シリコン、及び炭素のいずれかからなるものを使用すれば、基準反射体が、育成するシリコン単結晶を不純物で汚染するという恐れも少ない。このため、高品質のシリコン単結晶を育成することができる。
【００１８】
さらに、前記基準反射体として、高純度の白色石英又は、高純度透明石英の表面を白色化したものを使用することが好ましい（請求項３）。
このように、遮熱部材下端に取り付けた基準反射体として、高純度の白色石英又は、高純度透明石英の表面を白色化したものを使用することにより、シリコン単結晶引上げ中に、基準反射体の劣化によるパーティクルでシリコン単結晶を汚染する恐れがない。また、基準反射体が白色であるので、原料融液面において鏡像の視認性が高くなり、鏡像観測がより正確となり、高純度で、高品質のシリコン単結晶を育成することができる。
【００１９】
また、本発明において、前記遮熱部材下端面と前記原料融液面との間の距離を実測する際、前記基準反射体より長く、長さがわかっている突起物を前記遮熱部材下端に設け、前記ルツボを上昇させて前記突起物を前記原料融液面に接触させて、前記遮熱部材下端面と前記原料融液面との間の距離を実測することができる（請求項４）。
【００２０】
このように、基準反射体より長く、長さがわかっている突起物を遮熱部材下端に設け、ルツボを上昇させて突起物を原料融液面に接触させて、遮熱部材下端面と原料融液面との間の距離を実測することにより、突起物の長さがわかっているため、簡単な作業で遮熱部材下端面と原料融液面との間の距離を実測できる。また、突起物が基準反射体よりも長いので、ルツボを上昇させて突起物を原料融液面に接触させた際、基準反射体に原料融液が付着する恐れがない。
【００２１】
このとき、前記突起物として、石英、シリコン、及び炭素のいずれかからなるものを使用することが好ましい（請求項５）。
このように、遮熱部材下端に設ける突起物として、石英、シリコン、及び炭素のいずれかからなるものを使用することにより、突起物は原料融液と接触させるので、例え突起物が原料融液によって溶かされても、原料融液が不純物によって汚染される恐れが少なく、高品質のシリコン単結晶を育成することができる。
【００２２】
さらに本発明において、前記遮熱部材下端面と前記原料融液面との間の距離を実測する際、前記原料融液の上方に配置されてある基準位置検出器で、前記シリコン単結晶を成長させるための種結晶の下端を検出して基準位置とし、その後、前記種結晶の下端を、前記基準反射体下端と前記原料融液面との間に下降させ、前記ルツボを上昇させて前記種結晶下端と前記原料融液面を接触させて、該接触位置から前記基準位置の距離と前記遮熱部材下端面から前記基準位置の距離によって前記遮熱部材下端面と前記原料融液面との間の距離を実測することができる（請求項６）。
【００２３】
このように、原料融液の上方に配置されてある基準位置検出器で、シリコン単結晶を成長させるための種結晶の下端を検出して基準位置とし、その後、種結晶の下端を、基準反射体下端と原料融液面との間に下降させ、ルツボを上昇させて種結晶下端と原料融液面を接触させ、接触位置から基準位置の距離と遮熱部材下端面から基準位置の距離によって遮熱部材下端面と原料融液面との間の距離を実測することにより、簡単な作業で遮熱部材下端面と原料融液面との間の距離を実測できる。また、種結晶により遮熱部材下端面と原料融液面との間の距離を実測するので、原料融液が不純物によって汚染される恐れが少なく、高品質のシリコン単結晶を育成することができる。さらに、種結晶の下端を基準反射体下端と原料融液面との間に下降させることで、ルツボを上昇させて原料融液面に種結晶が接触した際、基準反射体に原料融液が付着する恐れがなくなる。
【００２４】
そして本発明は、前記印加する磁場の中心磁場強度を３００Ｇ〜７０００Ｇの水平磁場とすることが好ましい（請求項７）。
このように、測定中に印加する磁場の中心磁場強度を３００Ｇ〜７０００Ｇの水平磁場とすることにより、原料融液面がほとんど振動しないため、原料融液面に反射した鏡像のゆらぎを抑えることができ、原料融液面の位置をより一層安定してより正確に鏡像の移動距離を測定することができる。
【００２５】
また、本発明は、上記のような遮熱部材下端面と原料融液面との間の距離の測定方法により測定した遮熱部材下端面と原料融液面との間の距離を、前記シリコン単結晶の引き上げ中にフィードバックし、前記遮熱部材下端面と前記原料融液面との間の距離が設定値となるように前記ルツボ又は前記遮熱部材を移動させることを特徴とする遮熱部材下端面と原料融液面との間の距離の制御方法を提供する（請求項８）。
【００２６】
このように、上記のような遮熱部材下端面と原料融液面との間の距離の測定方法により測定した遮熱部材下端面と原料融液面との間の距離を、シリコン単結晶の引き上げ中にフィードバックし、遮熱部材下端面と原料融液面との間の距離が設定値となるようにルツボ又は遮熱部材を移動させる。これにより、遮熱部材下端面と原料融液面との間の距離がより安定してより正確に測定できるため、この測定結果に基づいて遮熱部材下端面と原料融液面との間の距離を制御すれば、遮熱部材下端面と原料融液面との間の距離を高精度に制御することが可能である。
【００２７】
そして本発明は、上記の遮熱部材下端面と原料融液面との間の距離の制御方法により、前記遮熱部材下端面と前記原料融液面との距離を制御し、シリコン単結晶を製造することを特徴とするシリコン単結晶の製造方法を提供する（請求項９）。
このように、上記制御方法によってシリコン単結晶を製造すれば、遮熱部材下端面と原料融液面との間の距離を高精度に制御できるので、結晶成長軸方向の結晶軸温度勾配を極めて精密に制御でき、高品質のシリコン単結晶を効率的に高い生産性で製造できる。
【００２８】
さらに、上記に記載のシリコン単結晶の製造方法であって、前記製造されるシリコン単結晶は、径方向において全面無欠陥のものとすることができる（請求項１０）。
このように、上記遮熱部材下端面と原料融液面との間の距離の測定方法をシリコン単結晶製造方法において用いることで、径方向において全面無欠陥のシリコン単結晶を引き上げることができる。
【発明の効果】
【００２９】
以上説明したように、本発明の遮熱部材下端面と原料融液面との間の距離の測定方法によれば、遮熱部材下端面と原料融液面との間の距離をより安定してより正確に測定することができる。そして、この測定結果に基づいて、遮熱部材下端面と原料融液面との間の距離を制御することで、遮熱部材下端面と原料融液面との間の距離を高精度に制御することが可能である。このため、結晶成長軸方向の結晶軸温度勾配を極めて精密に制御することが可能となり、高品質のシリコン単結晶を効率的に高い生産性で製造することができる。
【発明を実施するための最良の形態】
【００３０】
以下、本発明について、より詳細に説明する。
前述のように、従来、ＣＺ炉内に基準反射体を配置し、該基準反射体の実像と融液面に反射した基準反射体の鏡像の相対距離を測定することにより、基準反射体と融液面の距離を測定することが行われている。この測定は、基準反射体の実像と基準反射体の鏡像の画像を光学式カメラなどの検出手段で捉え、該捉えた基準反射体の実像と鏡像の明暗を、一定の閾値（２値化レベルの閾値）を決めて２つの出力値に量子化（２値化処理）することにより行われている。
【００３１】
ところが、結晶成長工程中に時間経過に伴い、融液面に反射した基準反射体の鏡像の明るさが変化し、２値化処理する前の光学式カメラの検出値が変動したり、あるいは、ＣＺ炉内の構造部品に付着した湯飛び等の基準反射体の鏡像とは異なるノイズを検出したりするなど、基準反射体と融液面との距離を安定して正確に測定できないという問題があった。
また、例えば、直径３００ｍｍ以上のシリコン単結晶を製造する場合に、原料融液面が振動し、正確な融液面の位置を安定して検出することができないという問題もあった。
このように、基準反射体と融液面との相対距離の測定結果が不正確であると、融液面と遮熱部材との間隔を精度よく所定の間隔になるように制御することができない。その結果、所望品質のシリコン単結晶を生産性良く製造できなくなる。
【００３２】
そこで、本発明者らは、このような問題を解決するために鋭意研究及び検討を重ねた。その結果、遮熱部材下端面と原料融液面との間の距離をより安定してより正確に測定するためには、シリコン単結晶の引上げを、磁場を印加しながら行い、まず遮熱部材下端面と原料融液面との間の距離を実際に測定し、その後シリコン単結晶引上げ中に、鏡像の移動距離を定点観測機で測定し、実測値と鏡像の移動距離から遮熱部材下端面と原料融液面との間の距離を算出することで遮熱部材下端面と原料融液面との間の距離を測定すれば良いことに想到し、本発明を完成させた。
【００３３】
以下、本発明の実施の形態を、図面を参照しながら説明するが、本発明はこれに限定されるものではない。
図１は、本発明の遮熱部材下端面と原料融液面との間の距離の測定方法を説明する図であり、図１（ａ）は原料融液面の移動と各部材の位置関係を示す図、図１（ｂ）は定点観測機で得られる画像の概略図である。また、図２は、本発明の遮熱部材下端面と原料融液面との間の距離の測定方法で、シリコン単結晶を引上げる際の概略図である。
【００３４】
図２のように、チョクラルスキー法によりルツボ内の原料融液４に磁場を印加しながらシリコン単結晶３を引上げる前に、図１（ａ）のように原料融液４の上方に位置する遮熱部材１４の下端に基準反射体１８を設ける。次に、遮熱部材１４の下端と原料融液４の表面との間の距離Ａを実測し、基準反射体１８の原料融液面に反射した鏡像Ｒ１の位置を定点観測機１９で観測する。そして、シリコン単結晶３の引上げ中に、鏡像の移動距離Ｂを定点観測機１９で測定し、実測値Ａと鏡像の移動距離Ｂから遮熱部材下端面と原料融液面との間の距離を算出する。
【００３５】
このように、遮熱部材１４の下端と原料融液４の表面との間の距離を実測することで、基準反射体の原料融液面に反射した鏡像の位置を定点観測機で観測した後、シリコン単結晶引上げ中に、鏡像の移動距離を定点観測機で測定し、実測値と鏡像の移動距離から遮熱部材下端面と原料融液面との間の距離を算出することにより、画像観測による測定範囲がより限定されるため、定点観測機による観測誤差が小さくなり、シリコン単結晶引上げ中に、精度良く正確に遮熱部材下端面と原料融液面との間の距離を測定することができる。
さらに、シリコン単結晶の引上げを、磁場を印加しながら行うことにより、原料融液の対流が抑制され、原料融液表面の波立ちが抑えられるため、シリコン単結晶引き上げ中でも融液面が鏡面状となり、基準反射体の鏡像を観測し易く、遮熱部材下端面と原料融液面との間の距離を安定して正確に測定することができる。
【００３６】
図１（ａ）のように原料融液４の上方に位置する遮熱部材１４の下端に基準反射体１８を設ける際、基準反射体１８は、高純度の石英、シリコン、及び炭素のいずれかからなるものを使用することが好ましい。
このような材質のものを使用すれば、基準反射体１８が、育成するシリコン単結晶３を不純物で汚染するという恐れも少なく、高品質のシリコン単結晶３を育成することができる。
【００３７】
また、特には、基準反射体１８として、高純度の白色石英又は、高純度透明石英の表面を白色化したものを使用することが好ましい。
このように、遮熱部材１４の下端に取り付けた基準反射体１８として、高純度の白色石英又は、高純度透明石英の表面を白色化したものを使用することにより、シリコン単結晶３の引上げ中に、基準反射体１８の劣化によるパーティクルでシリコン単結晶３を汚染する恐れがない。
【００３８】
そして、原料融液４の上方に配置されている遮熱部材１４等は黒鉛材を使用することが多く、鏡像の移動を定点観測機１９により観測する際、シリコン融液４の表面には黒鉛材が反射しているため、高純度の白色石英又は、高純度透明石英の表面を白色化したものを基準反射体１８として使用すれば、基準反射体１８の色が白色であるので、原料融液４の表面において定点観測機１９による鏡像の視認性が高くなり、鏡像の観測がより正確となるため、高純度で、高品質のシリコン単結晶３を育成することができる。
【００３９】
ここで、遮熱部材１４の下端と原料融液４の表面との間の距離Ａを実測する例としては、図３（ａ）、図３（ｂ）のような２通りの実施形態が挙げられる。
図３は、遮熱部材下端面と原料融液面との間の距離を実測する方法を説明する図である。図３（ａ）は突起物を使用した場合であり、図３（ｂ）は、種結晶を使用した場合である。
図３（ａ）のように、突起物を使用して、遮熱部材１４の下端と原料融液４の表面との間の距離Ａを実測する場合は、基準反射体１８より長く、長さがわかっている突起物１７を遮熱部材１４の下端に設ける。そして、ルツボを上昇させ、突起物１７に原料融液４を接触させる。
【００４０】
このように、遮熱部材１４の下端と原料融液４の表面との間の距離Ａを実測すれば、突起物１７の長さがわかっているため、簡単な作業で遮熱部材下端面と原料融液面との間の距離を実測できる。また、突起物が基準反射体よりも長いので、ルツボを上昇させて突起物を原料融液面に接触させた際、基準反射体に原料融液が付着する恐れがない。
【００４１】
突起物１７と原料融液４との接触を感知するには、図３（ａ）のように、遮熱部材１４が取り付けられているガス整流筒１３と、遮熱部材１４、及び突起物１７を電気的に接続しておき、つぎに、原料融液４が充填されているルツボを支えているルツボ軸１５とガス整流筒１３を実測機２０により電気的に接続しておく。
そして、ルツボを上昇させて原料融液４が突起物１７に接触した際に、実測機２０が電気的にこれを感知する。そのときのルツボ位置を記録し、このルツボ位置、つまり、原料融液面の位置で、遮熱部材下端面と原料融液面との間の距離が突起物の長さと一致し、遮熱部材下端面と原料融液面との間の距離Ａを実測することができる。
【００４２】
このとき、突起物１７としては、石英、シリコン、及び炭素のいずれかからなるものを使用することが好ましい。特に、電気抵抗や不純物汚染の観点からシリコンがより好ましい。
このような材質の突起物１７を使用することにより、突起物１７が原料融液４と接触した際、突起物１７が原料融液４によって溶かされても、原料融液４が不純物によって汚染される恐れが少なく、高品質のシリコン単結晶を育成することができる。
特に、原料融液がシリコンである場合は、突起物１７は、同じ材質であるシリコンを使用することが好ましい。
【００４３】
つぎに図３（ｂ）のように種結晶を使用して、遮熱部材１４の下端と原料融液４の表面との間の距離Ａを実測する場合について説明する。原料融液４の上方に配置されてある基準位置検出器２４で、シリコン単結晶３を成長させるための種結晶１２の下端を検出し、その位置を基準位置とし、その後、種結晶１２の下端を、基準反射体１８の下端と原料融液４の表面との間に下降させる。このとき、種結晶１２の下端は、後にルツボを上昇させ原料融液４と接触させた時に原料融液面の位置が所望のＤＰＭとなる位置で停止させる。そして、ルツボを上昇させて種結晶１２の下端と原料融液４を接触させる。
この接触位置から基準位置の距離と、予め距離のわかっている遮熱部材下端面から基準位置の距離によって遮熱部材下端面と原料融液面との間の距離Ａを実測することができる。
【００４４】
このように、種結晶を使用して、遮熱部材下端面と原料融液面との間の距離Ａを実測することにより、簡単な作業で遮熱部材下端面と原料融液面との間の距離を実測できる。また、種結晶により遮熱部材下端面と原料融液面との間の距離を実測するので、原料融液が不純物によって汚染される恐れが少なく、高品質のシリコン単結晶を育成することができる。さらに、種結晶の下端を基準反射体下端と原料融液面との間に下降させることで、ルツボを上昇させて原料融液面に種結晶が接触した際、基準反射体に原料融液が付着する恐れがなくなる。
【００４５】
種結晶１２と原料融液４との接触を感知するには、図３（ｂ）のように、種結晶１２を吊るしているワイヤ２３と原料融液４が充填されているルツボを支えているルツボ軸１５とを実測機２０により電気的に接続しておく。
そして、ルツボを上昇させて原料融液４が種結晶１２に接触した際に、実測機２０が電気的にこれを感知する。そのときのルツボ位置を記録し、このルツボ位置、つまり、原料融液面の位置での、遮熱部材下端面と原料融液面との間の距離を実測することができる。
【００４６】
そして、上記のような方法で、遮熱部材１４の下端と原料融液４の表面との間の距離Ａを実測すると同時に、基準反射体の原料融液面に反射した鏡像Ｒ１の位置を定点観測機１９で観測する。
【００４７】
つぎに、シリコン単結晶３を図２のような装置を使用して引上げる。このシリコン単結晶製造装置４０は、石英ルツボ５等の部材を収容するメインチャンバー１と、メインチャンバー１の上に連設された引上げチャンバー２と、結晶温度勾配の制御のための遮熱部材１４と、多結晶シリコン原料を加熱、溶融するためのヒーター７と、石英ルツボ５を支持する黒鉛ルツボ６と、ヒーター７からの熱がメインチャンバー１に直接輻射されるのを防止するための断熱材８と、シリコン単結晶を引上げるためのワイヤ２３と、ルツボ５、６を支持するルツボ軸１５と、ルツボ位置の制御装置２２とを具備する。
【００４８】
このような製造装置４０により、シリコン単結晶３を次のようにして引上げることができる。遮熱部材下端面と原料融液面との間の距離を実測前に予め、石英ルツボ５内に高純度の多結晶シリコン原料を収容し、黒鉛ルツボ６の周囲に配置されたヒーター７によりシリコンの融点（約１４２０℃）以上に加熱溶融し、原料融液４を用意しておく。
そして、上記説明のように遮熱部材１４の下端面と原料融液４の表面との間の距離を実測し、基準反射体の原料融液面に反射した鏡像Ｒ１の位置を定点観測機１９で観測する。
【００４９】
図３（ａ）のように突起物を使用して遮熱部材下端面と原料融液面との間の距離を実測した場合は、所望のＤＰＭとなるまで、ルツボ位置を降下させる。そして、この原料融液４に種結晶１２を接融した後、引上げワイヤ２３を巻取り機構（不図示）によって静かに巻取り、絞り部を形成した後に、結晶径を拡大して一定の直径を持つ定径部を育成させる。
【００５０】
このとき、シリコン単結晶３の引上げは、磁石１６により、原料融液に磁場を印加しながら行う。特に、印加する磁場の中心磁場強度（コイル中心を結ぶ線の中心の磁場強度）は、３００Ｇ〜７０００Ｇの水平磁場とすることが好ましい。このような磁場強度とすることで、原料融液面がほとんど振動しないため、原料融液面に反射した鏡像のゆらぎを抑えることができ、原料融液面の位置をより一層安定してより正確に鏡像の移動距離を測定することができる。
【００５１】
つぎに、シリコン単結晶３を引き上げ中の遮熱部材下端面と原料融液面との間の距離の測定方法について説明する。シリコン単結晶引上げ前に、定点観測機１９により、原料融液面に反射した基準反射体１８の鏡像Ｒ１の画像を捉えておいた位置から、シリコン単結晶を引上げ中に、原料融液面が下がり、基準反射体１８の鏡像の位置がＲ２へ移動する。
【００５２】
このとき、鏡像の位置Ｒ１からＲ２への移動距離Ｂを定点観測機１９に接続されている測定演算装置２１により、原料融液面の移動距離Ｃに変換する。この変換は、定点観測機１９等の位置、角度から幾何学的に以下のように算出することができる。
原料融液の移動距離をＣ、鏡像の移動距離をＢとし、鏡像の反射角をθとおくと、
Ｂ＝２Ｃｓｉｎθ
となり、定点観測機１９によって得られた鏡像の移動距離Ｂから原料融液の移動距離Ｃを求めることができ、鏡像がＲ２の位置にあるときのＤＰＭは、実測値Ａに原料融液の移動距離Ｃを加えて求めることができる。
このとき、θ≧３０°であれば、Ｃ＜Ｂとなるので、原料融液の微妙な移動を鏡像の移動により大きく拡大して測定することができる。
【００５３】
しかし、より正確にＤＰＭを算出するには、シリコン単結晶引上げ前に、たとえばルツボ位置すなわち原料融液面を２０ｍｍ下げたときに観測される鏡像の移動距離Ｂから、変換係数を求めておいてもよい。
尚、定点観測機１９は、特に限定されないが、例えば通常用いられる光学式カメラ（ＣＣＤカメラ等）が挙げられる。
【００５４】
このようにしておくことで、シリコン単結晶引き上げ中に、定点観測機１９により鏡像の移動距離Ｂを捉えるだけで、シリコン単結晶引上げ前のＤＰＭ実測値Ａと、鏡像の移動距離Ｂから算出された原料融液面の移動距離Ｃにより、遮熱部材下端面と原料融液面との間の距離を精度よく算出することができる。
シリコン単結晶引上げ前のＤＰＭ実測値Ａの算出は、ルツボ位置の制御装置２２により算出できるようにする。
【００５５】
次に、遮熱部材下端面と原料融液面との間の距離を制御するには、シリコン単結晶の引き上げ中に常に鏡像の移動距離を観測し、上記のような遮熱部材下端面と原料融液面との間の距離の測定方法により測定した遮熱部材下端面と原料融液面との間の距離を随時フィードバックする。そして、遮熱部材下端面と原料融液面との間の距離が設定値となるようにルツボ５、６又は遮熱部材１４を移動させることが好ましい。ルツボを移動させるには、ルツボ軸１５を上下動すればよいし、遮熱部材を移動させるには、整流筒移動機構２５により整流筒を上下動すればよい。
【００５６】
このように、シリコン単結晶の引き上げ中にＤＰＭ測定値をフィードバックし、遮熱部材下端面と原料融液面との間の距離が設定値となるようにルツボ又は遮熱部材を移動させることにより、遮熱部材下端面と原料融液面との間の距離が正確に測定されているため、遮熱部材下端面と原料融液面との間の距離を高精度に制御することができる。
【００５７】
無欠陥結晶などシリコン単結晶を高品質に育成する際には、原料融液とその上部に配置される遮熱部材との距離（ＤＰＭ）が非常に重要である。なぜなら、無欠陥結晶の製造マージンは非常に狭く、これを結晶面内方向全てで達成させる必要がある。結晶周辺での温度勾配は、ＤＰＭを変えることで大きく変化するので、中心部と周辺部の温度勾配を等しくするのにＤＰＭを制御因子として使うことができるからである。更に結晶長さ方向で面内の温度勾配が変化していくため、結晶長さ方向全てで無欠陥結晶を造るためには、ＤＰＭを結晶長さに合わせて変化させる必要がある。
【００５８】
そこで、上記の遮熱部材下端面と原料融液面との間の距離の制御方法により、遮熱部材下端面と原料融液面との距離を制御し、シリコン単結晶を製造すれば、遮熱部材下端面と原料融液面との間の距離を高精度に制御できるので、結晶成長軸方向の結晶軸温度勾配を極めて精密に制御でき、高品質のシリコン単結晶を効率的に高い生産性で製造できる。
【００５９】
さらに、上記シリコン単結晶の製造方法により製造されるシリコン単結晶が、径方向において全面無欠陥のもとすることで、シリコン単結晶の無欠陥領域を広げられるため、シリコン単結晶製造における歩留がさらに向上する。
【実施例】
【００６０】
以下に本発明の実施例を挙げて、本発明をより詳細に説明するが、これらは本発明を限定するものではない。
（実施例１）
シリコン単結晶の製造装置として、図２のシリコン単結晶の製造装置４０を用いた。
まず、遮熱部材１４の下端に、突起物１７と基準反射体１８を取り付けた。
基準反射体１８は、硬い透明石英棒の先端に白色の石英を貼り付けたものを使用した。
突起物１７の長さは、シリコン単結晶３引上げ中のＤＰＭ設定値より短く、基準反射体１８より長いもので、その材質及び形状は、シリコン単結晶を円錐状に切り出し、表面を鏡面状にエッチング・洗浄処理したものを用いた。そして突起物１７の装着後に、遮熱部材下部に突き出した部分の長さを測定した結果、シリコン単結晶引上げ初期の設定ＤＰＭより２０ｍｍ短いことを確認した。
そして、先ず、口径８００ｍｍの石英ルツボ５（直径３００ｍｍのシリコン単結晶引上げ用）にシリコン多結晶原料を３４０ｋｇ充填した。そして、シリコン多結晶原料をヒーター７で溶解後、磁石１６により、中心磁場強度が４０００Ｇの水平磁場を印加した。
【００６１】
その後、ゆっくりとルツボを上昇させ、遮熱部材１４の下端に取り付けた突起物１７が原料融液４と接触するまで移動させた。原料融液４と突起物１７の接触は、遮熱部材１４からルツボ軸１５に電気が流れたことを実測機２０により感知した。
感知した瞬間のＤＰＭをＤＰＭ設定値−２０ｍｍとし、その際、原料融液面に反射している基準反射体１８の鏡像の位置Ｒ１を定点観測機（カメラ）１９で検出した。
次にルツボを２０ｍｍ下降させ、シリコン単結晶引上げ初期の原料融液面位置に合わせた。この時、同時に、変換係数の決定もおこなった。すなわち、ルツボを２０ｍｍ動かした（原料融液面の移動距離Ｃの）時、鏡像の移動距離Ｂを測定し、シリコン単結晶引上げ中の鏡像の移動距離Ｂから原料融液面の移動距離Ｃを算出できるようにした。
【００６２】
上記のような設定が済んだ状態で、シリコン単結晶の引上げを行った。先に述べたように、引上げたシリコン単結晶に無欠陥結晶領域が多くできるようにするためには、結晶製造中に随時ＤＰＭを変化させることが好ましい。そこで最も好ましいと思われるパターンにＤＰＭがなるようにルツボ位置制御装置２２により制御してシリコン単結晶３を引上げた。
【００６３】
実施例１のＤＰＭの設定値と測定値を図４に、そして図４のように制御されたＤＰＭによって得られたシリコン単結晶の概略図を図５に示す。図４は、本発明のＤＰＭ測定方法により測定されたＤＰＭの測定値と設定値を表す図である。なお、微妙なＤＰＭの変化が図４のグラフで読み取れるように、測定したＤＰＭの値から、シリコン単結晶引上げ初期のＤＰＭの値を引いた値を縦軸としており、引上げるシリコン単結晶の成長軸方向の長さの割合を横軸としている。
図４をみれば、ＤＰＭの設定値通りにＤＰＭが制御できているのがわかる。これによって引上げられた結晶の品質は、図５に示す通りで、ほぼ全領域に渡って無欠陥のシリコン単結晶が製造できたことがわかる。
【００６４】
（実施例２）
種結晶を使用して、遮熱部材の下端と原料融液の表面との間の距離を実測する事以外は、実施例１と同様の方法で、シリコン単結晶３を引上げを行った。
尚、種結晶を使用してＤＰＭを実測する方法は、以下のようにして行った。まず、図３（ｂ）のように基準位置検出器２４で、種結晶１２の下端を検出し、その位置を基準位置とした。その後、ルツボを上昇させて原料融液４と接触させた時に原料融液面の位置が所望のＤＰＭとなる位置で種結晶１２の下端を停止させ、次にルツボを上昇させて種結晶１２の下端と原料融液４を接触させた。そして、この接触位置から基準位置の距離と、予め距離のわかっている遮熱部材下端面から基準位置の距離によって遮熱部材下端面と原料融液面との間の距離Ａを実測した。
【００６５】
このような実施例２によってＤＰＭを制御した結果、実施例１と同様の結果を得ることができた。すなわち、ＤＰＭの測定値は図４のように設定値にほぼ一致するようにＤＰＭを制御することができ、この方法によって得られたシリコン単結晶も実施例１と同様に図５のようなほぼ全領域に渡って無欠陥のシリコン単結晶が製造できた。
【００６６】
（比較例）
ＤＰＭの制御をすること以外は実施例と同じ条件で、シリコン単結晶の引上げを行った。この時ルツボの上下移動は、石英ルツボ５の内径から容積を計算し、引上げたシリコン単結晶の重量分の原料融液が降下することを利用し、それを補正できる分、ルツボを上昇させ且つ長さ方向でＤＰＭを所望の位置になるように計算して動かしていった。
【００６７】
比較例のＤＰＭの設定値と測定値を図６に、そして図６のように制御されたＤＰＭによって得られたシリコン単結晶の概略図を図７に示す。図６は、従来のＤＰＭ測定方法により測定されたＤＰＭの測定値と設定値を表す図である。
その結果、図６に示す通り、シリコン単結晶の長さが２０％になったあたりから、ＤＰＭが設定値からずれていってしまったことがわかる。この時の結晶の品質は、図７に示す通り、前半部では無欠陥結晶となったが、後半部では無欠陥結晶とならなかった。
【００６８】
ＤＰＭが計算値通りにならなかった理由としては、黒鉛ルツボ６の劣化にあると考えられた。黒鉛ルツボ６は時間が経つにつれ肉厚が減っていってしまう。このため高温でやわらかい石英ルツボ５は、黒鉛ルツボ６に張り付くように変形し、結果的に内径が大きくなったと考えられる。そのため計算した値より原料融液面の降下が少なく、ＤＰＭが設定値より狭くなったと考えられる。
【００６９】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【図面の簡単な説明】
【００７０】
【図１】本発明の遮熱部材下端面と原料融液面との間の距離の測定方法を説明する図であり、（ａ）は原料融液面の移動と各部材の位置関係を示す図、（ｂ）は定点観測機で得られる画像の概略図である。
【図２】本発明の遮熱部材下端面と原料融液面との間の距離の測定方法で、シリコン単結晶を引上げる際の概略図である。
【図３】遮熱部材下端面と原料融液面との間の距離を実測する方法を説明する図であり、（ａ）は突起物を使用した場合、（ｂ）は種結晶を使用した場合である。
【図４】本発明のＤＰＭ測定方法により測定されたＤＰＭの測定値と設定値を表す図である（実施例１，２）。
【図５】図４のように制御されたＤＰＭによって得られたシリコン単結晶の概略図である。
【図６】従来のＤＰＭ測定方法により測定されたＤＰＭの測定値と設定値を表す図である（比較例）。
【図７】図６のように制御されたＤＰＭによって得られたシリコン単結晶の概略図である。
【符号の説明】
【００７１】
１…メインチャンバー、  ２…引上げチャンバー、  ３…シリコン単結晶、
４…原料融液、  ５…石英ルツボ、  ６…黒鉛ルツボ、  ７…ヒーター、
８…断熱材、  １２…種結晶、  １３…ガス整流筒、  １４…遮熱部材、
１５…ルツボ軸、  １６…磁石、  １７…突起物、  １８…基準反射体、
１９…定点観測機、  ２０…実測機、  ２１…測定演算装置、
２２…ルツボ位置の制御装置、  ２３…引上げワイヤ、  ２４…基準位置検出器、
２５…整流筒移動機構、  ４０…シリコン単結晶製造装置、  Ａ…実測距離（値）、
Ｂ…鏡像の移動距離、  Ｃ…原料融液面の移動距離、  Ｒ１、Ｒ２…鏡像。
【図１】
2008195545.tif 000003
【図２】
2008195545.tif 000004
【図３】
2008195545.tif 000005
【図４】
2008195545.tif 000006
【図５】
2008195545.tif 000007
【図６】
2008195545.tif 000008
【図７】
2008195545.tif 000009